(57)【要約】 【課題】  ダウンドロー可能な、セラミック化可能なガラスを提供する。【解決手段】  セラミック化可能なガラスが、７２質量％〜８５質量％のＳｉＯ２、７質量％〜１１質量％のＡｌ２Ｏ３、４．３質量％〜６．５質量％のＬｉ２Ｏ、および４質量％〜９質量％のＫ２Ｏを含み、ＳｉＯ２‐Ａｌ２Ｏ３‐Ｌｉ２Ｏ系中のβスポジュメン‐二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内にあるガラスセラミックを形成する組成を有し、この三元共晶及び二元共晶は１０００℃未満の温度で発生するものであり、少なくとも１００ｋｐｏｉｓｅ（１０ｋＰａ・ｓ）の液相線粘度を有し、ＴｉＯ２およびＺｒＯ２の少なくとも１つが０質量％である。【選択図】なし【特許請求の範囲】
【請求項１】
７２質量％〜８５質量％のＳｉＯ２、７質量％〜１１質量％のＡｌ２Ｏ３、４．３質量％〜６．５質量％のＬｉ２Ｏ、および４質量％〜９質量％のＫ２Ｏを含む、セラミック化可能なガラスであって、
前記ガラスは、ＳｉＯ２‐Ａｌ２Ｏ３‐Ｌｉ２Ｏ系中のβスポジュメン‐二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内にあるガラスセラミックを形成する組成を有し、前記三元共晶及び前記二元共晶は１０００℃未満の温度で発生し、少なくとも１００ｋｐｏｉｓｅ（１０ｋＰａ・ｓ）の液相線粘度を有し、ＴｉＯ２およびＺｒＯ２の少なくとも１つが０質量％である、ガラス。
【請求項２】
７２質量％〜８５質量％のＳｉＯ２、７質量％〜１１質量％のＡｌ２Ｏ３、４．３質量％〜６．５質量％のＬｉ２Ｏ、４質量％〜９質量％のＫ２Ｏ、および０．０００１質量％〜０．１質量％の少なくとも１種類の貴金属を含む、セラミック化可能なガラスであって、
前記ガラスは、ＳｉＯ２‐Ａｌ２Ｏ３‐Ｌｉ２Ｏ系中のβスポジュメン‐二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内にあるガラスセラミックを形成する組成を有し、前記三元共晶及び前記二元共晶は１０００℃未満の温度で発生し、少なくとも１００ｋｐｏｉｓｅ（１０ｋＰａ・ｓ）の液相線粘度を有する、ガラス。
【請求項３】
前記少なくとも１種類の貴金属が銀を含む、請求項２記載のガラス。
【請求項４】
０．００５質量％〜０．５質量％のＣｅＯ２、０．００５質量％〜０．５質量％のＳｎＯ２、および０．００５質量％〜０．５質量％のＳｂ２Ｏ３のうちの少なくとも１つを更に含む、請求項３記載のガラス。
【請求項５】
２．６質量％までのＮａ２Ｏを更に含む、請求項１または２記載のガラス。
【請求項６】
５質量％までのＢａＯを更に含む、請求項１または２記載のガラス。
【請求項７】
３．０質量％のＺｎＯを更に含む、請求項１または２記載のガラス。
【請求項８】
０．１質量％〜５．０質量％のＰ２Ｏ５を更に含む、請求項１または２記載のガラス。
【請求項９】
前記少なくとも１種類の貴金属がＡｇ，Ａｕ、Ｐｔ、Ｐｄ，またはＲｈを含む、請求項２記載のガラス。
【請求項１０】
少なくとも１２０ｋｐｏｉｓｅ（１２ｋＰａ・ｓ）の液相線粘度を有する、請求項１または２記載のガラス。
【請求項１１】
少なくとも１５０ｋｐｏｉｓｅ（１５ｋＰａ・ｓ）の液相線粘度を有する、請求項１０記載のガラス。
【請求項１２】
７２質量％〜８５質量％のＳｉＯ２、７質量％〜１１質量％のＡｌ２Ｏ３、４．３質量％〜６．５質量％のＬｉ２Ｏ、および４質量％〜９質量％のＫ２Ｏを含む、セラミック化可能なガラスであって、
前記ガラスは、ＳｉＯ２‐Ａｌ２Ｏ３‐Ｌｉ２Ｏ系中のβスポジュメン‐二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内にあるガラスセラミックを形成する組成を有し、前記三元共晶及び前記二元共晶は１０００℃未満の温度で発生し、少なくとも１００ｋｐｏｉｓｅ（１０ｋＰａ・ｓ）の液相線粘度を有し、さらにＮａ２Ｏを含む、ガラス。
【発明の詳細な説明】
【優先権】
【０００１】
本出願は、米国特許法第１１９条の下で、２０１３年２月２８日出願の米国仮特許出願第６１／７７０３７６号の優先権の利益を主張するものであり、本出願の内容は上記出願の内容に依存するものであり、参照によってその全体を援用する。
【技術分野】
【０００２】
本開示はガラスセラミックに関する。より詳細には、本開示はダウンドロープロセスによって形成可能なガラスセラミックに関する。更に詳細には、本開示はフュージョン形成可能なガラスセラミックに関する。
【背景技術】
【０００３】
二ケイ酸リチウムガラスセラミックは、高い強度及び破壊靭性が望まれる用途において頻繁に使用される。ダウンドロー及びフュージョンドローといったダウンドロー技術は、ガラスの薄いシートを製造できる。しかしながらこのような方法は、ガラス又はガラスセラミックの液相線温度における粘度（液相線粘度）が、これらのプロセスによって形成するために十分なものであることを必要とする。
【発明の概要】
【０００４】
ダウンドロー可能なガラスセラミックを提供する。このガラスセラミックは、フュージョンドロー法及びスロットドロー法といったダウンドロー技術による母材ガラスの形成を可能とする液相線粘度をもたらす組成を有する。得られるガラスセラミックは、外観が白色又は半透明であり、フュージョン形成ガラスの熱処理を通して達成された高い強度を有する。
【０００５】
従って本開示の一態様は、ケイ酸リチウム結晶化成分及びケイ酸リチウムアルミニウム結晶化成分並びに残部のガラス成分を含む、ガラスセラミックを提供することである。残部のガラス成分は、ナトリウム及びカリウムのうちの少なくとも一方を含むアルカリアルミノケイ酸ガラスを含む。ガラスセラミックは、ＳｉＯ２‐Ａｌ２Ｏ３‐Ｌｉ２Ｏ系中のβスポジュメン二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内にある組成を有し、上記三元共晶及び二元共晶は約１０００℃未満の温度で発生する。
【０００６】
本開示の第２の態様は、約７２質量％〜約８５質量％のＳｉＯ２、約７．０質量％〜約１１質量％のＡｌ２Ｏ３、約４．３質量％〜約６．５質量％のＬｉ２Ｏ及び約４質量％〜約９質量％のＫ２Ｏを含むセラミック化可能なガラスを提供することであり、上記ガラスは少なくとも約１００ｋＰ（１０ｋＰａ・ｓ）の液相線粘度を有する。
【０００７】
本開示の第３の態様は、ガラスセラミックを作製する方法を提供することである。本方法は：約７２質量％〜約８５質量％のＳｉＯ２、約７．０質量％〜約１１質量％のＡｌ２Ｏ３、約４．３質量％〜約６．５質量％のＬｉ２Ｏ及び約４質量％〜約９質量％のＫ２Ｏを含むガラスをダウンドローするステップであって、上記ガラスは少なくとも約１００ｋＰ（１０ｋＰａ・ｓ）の液相線粘度を有する、ステップ；並びに上記ガラスを加熱してガラスセラミックを形成するステップを含む。ガラスを加熱してガラスセラミックを形成するステップは、ケイ酸リチウム成分及びアルミノケイ酸リチウム成分を結晶化するステップを含む。このガラスセラミックは、ナトリウム及びカリウムのうちの少なくとも一方を含むアルカリアルミノケイ酸ガラスを含む、残部のガラス成分も含む。
【０００８】
以上の及びその他の態様、利点及び顕著な特徴は、以下の詳細な説明及び添付の請求項から明らかとなるであろう。
【発明を実施するための形態】
【０００９】
以下の説明では、図面に示す複数の図を通して、類似する又は対応する部品は類似の参照符号で示す。また、そうでないことが明記されていない限り、「上部（ｔｏｐ）」「底部（ｂｏｔｔｏｍ）」「外側（ｏｕｔｗａｒｄ）」「内側（ｉｎｗａｒｄ）」等は便宜上使用する語句であり、限定する用語として解釈されるべきではないことを理解されたい。また、ある群が、複数の要素の群及びそれらの組合せのうちの少なくとも１つを含むものとして記載されている場合、この群は、列挙された複数の要素のうちいずれの数の要素を別個に又は互いに組み合わせて含むか、本質的に構成されるか、又は構成されることを理解されたい。同様に、群が複数の要素の群又はそれらの組合せの少なくとも１つから構成されるものとして記載されている場合、この群は、列挙された複数の要素のうちいずれの数の要素を別個に又は互いに組み合わせて構成されることを理解されたい。そうではないことが明記されていない限り、値の範囲を列挙する場合、この値の範囲は、この範囲の上限及び下限並びにその間のいずれの範囲を含む。そうでないことが明記されていない限り、本明細書で用いる名詞は、「少なくとも１つの」又は「１つ以上の」を意味する。本明細書に開示された様々な特徴を、いずれの及び全ての組合せで用いてよい。
【００１０】
本明細書において使用される場合、用語「ガラスセラミック（ｇｌａｓｓ  ｃｅｒａｍｉｃ）」は、前駆体ガラスの制御下での結晶化によって形成された多結晶質材料を指す。ガラスセラミックは典型的には、少なくとも１つの結晶相及び少なくとも１つのガラス相を含む。一般に、このようなガラスセラミックを製造するための方法は、慣例的に以下の３つの基本ステップを含む：第１に、選択された金属酸化物を含有するガラス形成バッチを溶融するステップ；第２に、溶融物を、少なくともその変形範囲未満の温度まで冷却し、同時に所望のジオメトリのガラス体を形成するステップ；及び第３に、上記ガラス体をガラスの変形範囲を超える温度まで制御下で加熱して、その場で結晶を生成するステップ。ガラス中に核を発現させるために、ガラスは初め、ある期間に亘って上記変形範囲内又は上記変形範囲内を多少超える温度まで加熱されることになるが、自己核形成性であることが公知であり従って核の発現を必要としない特定の組成物が存在する。その後、核から結晶が成長できる温度まで温度を上昇させる。得られた結晶は典型的には均一に分布しており、微粒子化されている。内部核形成により、ガラスセラミックは、極めて狭い粒径分布及びガラスホスト全体に亘る結晶の非常に均一な分散といった好ましい性質を有することができる。
【００１１】
本明細書では概して、フュージョンドローガラス形成法について説明するが、以下の説明は例えばスロットドロー法といった他のダウンドローガラス形成法にも等しく適用可能であることを理解されたい。
【００１２】
なお、本明細書において、用語「略（ｓｕｂｓｔａｎｔｉａｌｌｙ）」及び「約（ａｂｏｕｔ）」は、いずれの定量比較、値、測定、又は他の表現が備え得る不確実性の固有の程度を表すために使用され得る。本明細書においてこれらの用語はまた、ある量的表現が、争点となる主題の基本的な機能に変更をもたらすことなく規定の基準から変化し得る程度を表すために使用される。
【００１３】
二ケイ酸リチウムガラスセラミックは、主にその高い強度及び破壊靭性から、歯科用途及び他の用途に一般に使用される。このようなガラスセラミックは、フュージョンプロセスによる直接形成を可能とするために十分に高い液相線粘度を有していない。というのは、このプロセスが必要とする液相線における粘度は、ガラスセラミックの前駆体ガラスにおいて得られる液相線における粘度よりも遥かに高いためである。特定の組成物及び実装される形成パラメータに応じて、フュージョンプロセスは、少なくとも７５０００ポアズ（７５００Ｐａ・ｓ）、場合によっては１０００００ポアズ（１００００Ｐａ・ｓ）を優に超える、及び更に典型的には５０００００ポアズ（５００００Ｐａ・ｓ）超の液相線における粘度を必要とする。ガラスセラミックの母材ガラスは、容易に結晶化するよう設計されており、これは典型的には１００００ポアズ（１０００Ｐａ・ｓ）以下の液相線における粘度を有し、２００００ポアズ（２０００Ｐａ・ｓ）を超えることはなく、従ってフュージョン形成に供することができない。
【００１４】
このようなガラスセラミックを形成する１つの方法は、ガラスをフュージョン形成し、リチウム含有塩浴中でガラスをイオン交換して、ガラス中のナトリウムをリチウムに交換し、続いてガラスをセラミック化してガラスセラミックを形成することである。このプロセスは高温の浴を必要とし、複雑かつ高価である。
【００１５】
本明細書では、いくつかの実施形態では少なくとも約１００キロポアズ（ｋｐｏｉｓｅ）（１０ｋＰａ・ｓ）、いくつかの実施形態では少なくとも１２０ｋｐｏｉｓｅ（１２ｋＰａ・ｓ）、及び他の実施形態では少なくとも約１５０ｋｐｏｉｓｅ（１５ｋＰａ・ｓ）の液相線粘度を有するガラスセラミック組成物について説明する。この高い液相線粘度により、「母材（ｐａｒｅｎｔ）」ガラス（即ち最終的にガラスミックがそれから形成されるガラス）は、スロットドロー又はフュージョンドロー等といったダウンドロー法で形成できるようになる。いくつかの実施形態では、母材ガラスはフュージョンドロー法で形成される。本明細書に記載のガラスセラミックは、初めに母材ガラスをダウンドローし、続いてこの母材ガラスを再加熱又は「セラミック化（ｃｅｒａｍｍｉｎｇ）」によってガラスセラミックに変換することによって形成される。
【００１６】
フュージョンドロープロセスは、溶融ガラス原材料を受け取るためのチャネルを有するドロー用タンクを用いる。チャネルは、チャネルの両側に、チャネルの長さに沿った、頂部が開いた堰を有する。チャネルが溶融材料で充填されると、溶融ガラスは堰からあふれる。溶融ガラスは重力によって、ドロー用タンクの外側表面へと流れ落ちる。これらの外側表面は下方及び内向きに延在して、縁部においてドロー用タンクの下側で接合する。２つの流れるガラスの表面はこの縁部において接合して融合し、単一の流れるシートを形成する。フュージョンドロー法は、チャネルを越えて流れる２つのガラスフィルムが融合するため、得られるガラスシートのいずれの外側表面も装置のいずれの部分に接触しないという利点を提供する。これにより表面特性は上述のような接触によって影響されない。
【００１７】
スロットドロー法はフュージョンドロー法とは異なる。ここでは溶融原材料ガラスは、ノズルを有する開放スロットを有するドロー用タンクに供給され、上記ノズルは上記スロットの長さをドロー用タンクの底部まで延長する。溶融ガラスはスロット／ノズルを通って流れ、スロット／ノズルを通してアニーリング領域へと、連続したシートとして下向きに引き出される。スロットドロープロセスは、フュージョンダウンドロープロセスにおけるように２つのシートを融合するのではなく、スロットを通して単一のシートを引き出すだけであるため、フュージョンドロープロセスに比べて薄いシートを提供する。
【００１８】
ガラスセラミックは、結晶ケイ酸リチウム成分又は相、結晶ケイ酸リチウムアルミニウム成分又は相、及び硬性の残部のガラス成分を含む。残部のガラス成分は、ナトリウム及びカリウムのうちの少なくとも一方を含むアルカリアルミノケイ酸ガラスを含む。いくつかの実施形態では、残部のガラス成分はガラスセラミックの少なくとも約２０質量％を構成するが、例えばシート等の得られる物品の結晶化に際しての望ましくない変形を防止するのに十分な硬性を有する。ガラスセラミックは外観が白色又は半透明であり、フュージョン形成ガラスの直接的な熱処理を通して達成された良好な強度を有する。
【００１９】
十分に高い粘度及び低い液相線温度を有する母材ガラスを提供するために、いくつかの実施形態では、ガラスセラミック組成を、ＳｉＯ２‐Ａｌ２Ｏ３‐Ｌｉ２Ｏ系中のβスポジュメン二ケイ酸リチウム‐トリジマイトの三元共晶、及びＳｉＯ２‐Ａｌ２Ｏ３‐Ｋ２Ｏ系中の正長石‐トリジマイトの二元共晶によって画定される領域内とし、上記三元共晶及び二元共晶は約１０００℃未満の温度で発生する。母材ガラスの熱処理又は「セラミック化」に際して、２つのリチウム含有結晶相、即ち二ケイ酸リチウム（Ｌｉ２Ｓｉ２Ｏ３）及びβ石英固溶体が形成され、石英・長石含有組成の粘性ガラスを残す。
【００２０】
いくつかの実施形態では、ガラスセラミック組成物は、約７２質量％〜約８５質量％のＳｉＯ２、約７質量％〜約１１質量％のＡｌ２Ｏ３、約４．３質量％〜約６．５質量％のＬｉ２Ｏ及び約４質量％〜約９質量％のＫ２Ｏを含む。特定の実施形態では、ガラスセラミック中のＫ２Ｏの少なくとも一部分を、等モル数のＮａ２Ｏで置換してよい。いくつかの実施形態では、Ｎａ２Ｏは、モル基準でガラスセラミック中に存在するＫ２Ｏの最高約７５％を置換する。いくつかの実施形態では、セラミック化可能なガラスは更に、ＢａＯ及びＺｎＯのうちの少なくとも一方を含んでよい。いくつかの実施形態では、ガラスセラミック中のＫ２Ｏの一部分を、等モル数のＢａＯで置換してよい。特定の実施形態では、約３．２質量％のＫ２Ｏを約５質量％のＢａＯで置換してよい。いくつかの実施形態では、ガラスセラミック中のＡｌ２Ｏ３を、等モル数のＺｎＯで置換してよい。特定の実施形態では、約３．８質量％のＡｌ２Ｏ３を約３．０質量％のＺｎＯで置換してよい。五酸化二リン（Ｐ２Ｏ５）を核形成剤として添加してよい。従っていくつかの実施形態では、ガラスセラミック組成物は約０．１質量％〜約５．０質量％のＰ２Ｏ５を更に含んでよい。貴金属（即ちＡｇ、Ａｕ、Ｐｔ、Ｐｄ及びＲｈ）もまた、核形成剤として作用し得る。他の実施形態では、ジルコニア（ＺｒＯ２）又はチタニア（ＴｉＯ２）を核形成剤として使用してよい。このような実施形態では、ガラスセラミック組成物は最高約１．５質量％のＺｒＯ２及び／又は最高約３質量％のＴｉＯ２を含んでよい。従ってガラスセラミック組成物は、いくつかの実施形態では、約０．０００１質量％〜約０．１質量％の少なくとも１つの貴金属を更に含んでよい。ガラスセラミックが銀を含む場合、ＳｎＯ２及びＳｂ２Ｏ３と共にＣｅＯ２等の光増感剤も組成物に添加する。これらの金属は一般に、得られるガラスセラミックに灰色又は褐色の色合いを付与し、ＣｅＯ２、ＳｎＯ２及びＳｂ２Ｏ３はそれぞれ、約０．００５質量％〜約０．５質量％の範囲内で存在してよい。いくつかの実施形態では、ガラスセラミックはＴｉＯ２及び／又はＺｒＯ２を略含まないか、０質量％含有してよい。
【００２１】
セラミック化可能な母材ガラスも提供する。このセラミック化可能なガラスは、約７２質量％〜約８３質量％のＳｉＯ２、約８質量％〜約１１質量％のＡｌ２Ｏ３、約４．３質量％〜約５．８ｗｔの％Ｌｉ２Ｏ及び約４質量％〜約９質量％のＫ２Ｏを含む。セラミック化可能なガラスは、少なくとも約１００ｋｐｏｉｓｅ（１０ｋＰａ・ｓ）の液相線粘度を有し、いくつかの実施形態ではこのガラスは少なくとも約１５０ｋｐｏｉｓｅ（１５ｋＰａ・ｓ）の液相線粘度を有する。
【００２２】
特定の実施形態では、セラミック化可能なガラス中のＫ２Ｏの少なくとも一部分を、等モル数のＮａ２Ｏで置換してよい。いくつかの実施形態では、Ｎａ２Ｏは、モル基準で上記セラミック化可能なガラス中に存在するＫ２Ｏの最高約７５％を置換する。いくつかの実施形態では、セラミック化可能なガラスは更に、ＢａＯ及びＺｎＯのうちの少なくとも一方を含んでよい。いくつかの実施形態では、ガラスセラミック中のＫ２Ｏの一部分を、等モル数のＢａＯで置換してよい。特定の実施形態では、約３．２質量％のＫ２Ｏを約５質量％のＢａＯで置換してよい。いくつかの実施形態では、ガラスセラミック中のＡｌ２Ｏ３を、等モル数のＺｎＯで置換してよい。特定の実施形態では、約３．８質量％のＡｌ２Ｏ３を約３．０質量％のＺｎＯで置換してよい。いくつかの実施形態では、セラミック化可能なガラスは約０．１質量％〜約５．０質量％のＰ２Ｏ５を更に含んでよい。いくつかの実施形態では、セラミック化可能なガラスは、約０．０００１質量％〜約０．１質量％の少なくとも１つの貴金属（即ちＡｇ、Ａｕ、Ｐｔ、Ｐｔ及び／又はＰｄ）を更に含む。
【００２３】
本明細書に記載のガラスセラミックを作製する方法も提供する。このガラスセラミックは、結晶ケイ酸リチウム成分又は相、結晶ケイ酸リチウムアルミニウム成分又は相、及び残部のガラス成分を含み、この残部のガラス成分は、ナトリウム及びカリウムのうちの少なくとも一方を含むアルカリアルミノケイ酸ガラスを含む。本方法は、母材ガラスをダウンドロー加工するステップを含む。いくつかの実施形態では、本方法は母材ガラスをフュージョン形成又はフュージョンドロー加工するステップを含み、他の実施形態では、本方法は母材ガラスをスロットドロー加工するステップを含む。母材ガラスは、約７２質量％〜約８５質量％のＳｉＯ２、約７質量％〜約１１質量％のＡｌ２Ｏ３、約４．３質量％〜約６．５質量％のＬｉ２Ｏ及び約４質量％〜約９質量％のＫ２Ｏを含む。母材ガラスは、少なくとも約１００ｋｐｏｉｓｅ（１０ｋＰａ・ｓ）の液相線粘度、いくつかの実施形態では少なくとも約１５０ｋｐｏｉｓｅ（１５ｋＰａ・ｓ）の液相線粘度を有する。フュージョン形成された母材ガラスを、次に加熱してガラスセラミックを形成する。この加熱ステップでは、ケイ酸リチウム成分及びアルミノケイ酸塩成分の両方が結晶化し、残部のアルカリアルミノケイ酸ガラス成分が形成されるため、ガラスセラミックが形成される。
【００２４】
結晶化に必要な熱処理は柔軟なものであるが、最高温度は９００℃を超えるべきでない。従っていくつかの実施形態では、ガラスを加熱してガラスセラミックを形成するステップは、約６００℃〜約９００℃の範囲の温度において、フュージョン形成又はダウンドロー加工されたガラスを加熱するステップを含む。いくつかの実施形態では、この熱処理は、２時間に亘って６００℃に維持し、続いて４時間に亘って８００℃に維持した後、炉内速度（即ち電源を遮断した場合の炉の冷却速度）で室温まで冷却するステップを含む。上記維持の前及び上記維持の間の炉内速度は典型的には３００℃／時間であるが、これより遅い及び速い（少なくとも最高５００℃／時間）速度も可能である。１時間未満というより短い８００℃での熱処理も可能である。
【００２５】
本明細書に記載のダウンドロー加工された及びフュージョン形成されたガラス及びガラスセラミックにより、フュージョンプロセスによって薄いシート及び積層体を形成できるようになり、これは、ダウンドロー加工された及び／又はフュージョン形成されたガラスでは容易に生成されない特性、即ち不透明性、半透明性、パステルカラーの達成、耐摩耗性及び高い破壊靭性を提供する。更に、ダウンドロー加工及び／又はフュージョンによってガラスセラミックを直接形成すれば、当該技術分野において公知の他の方法によって作製されたガラスセラミックに比べて複雑でなく、かつ恐らく安価である。
【実施例】
【００２６】
以下の実施例は、ガラスセラミック、セラミック化可能な母材ガラス、及びガラスセラミックを作製する方法の特徴及び利点を例示するものであり、本開示又は添付の請求項をこれら実施例に限定することは全く意図されていない。
【００２７】
実施例１
７９．５質量％のＳｉＯ２、９．２質量％のＡｌ２Ｏ３、５．３質量％のＬｉ２Ｏ、６．０質量％のＫ２Ｏ及び０．５質量％のＰ２Ｏ５という組成を有する母材ガラスから、ガラスセラミックを作製した。このガラスは、測定されたアニーリング温度５２４℃及び歪み点４８０℃を有する。液相線温度は９５０℃であり、この温度における粘度は４１００００ポアズ（４１０００Ｐａ・ｓ）、即ち４１０ｋｐｏｉｓｅ（４１ｋＰａ・ｓ）であった。このガラスをまず２時間に亘って６５０℃で加熱した。続いて温度を８５０℃まで上昇させ、この温度に４時間維持して、二ケイ酸リチウム、β石英固溶体及び残部の一般的な石英・長石含有組成のアルミノケイ酸カリウムを含むガラスセラミックを製造した。この残部のガラスは、結晶化プロセス中の物品の変形を防止するのに十分な硬性を有していた。
【００２８】
実施例２
７２．５質量％のＳｉＯ２、８．２質量％のＡｌ２Ｏ３、４．３質量％のＬｉ２Ｏ、２．６質量％のＮａ２Ｏ、５．２質量％のＫ２Ｏ、６．２質量％のＢａＯ、０．３質量％のＺｎＯ、０．０３質量％のＣｅＯ２、０．５質量％のＳｂ２Ｏ３、０．１質量％のＡｇ及び０．０００４２質量％のＡｕという組成を有する母材ガラスから、ガラスセラミックを作製した。このガラスは、測定されたアニーリング温度４８８℃及び歪み点４４６℃を有する。液相線温度は８５０℃であり、この温度における粘度は４４６０００ポアズ（４４６００Ｐａ・ｓ）（４４６ｋｐｏｉｓｅ（４４．６ｋＰａ・ｓ））であった。このガラスをまず３０分間に亘って５６０℃で加熱した。続いて温度を６００℃まで上昇させ、このガラスをこの温度に１時間維持した。続いて温度を８５０℃まで上昇させ、ガラスをこの温度に２時間維持して、二ケイ酸リチウム、β石英固溶体及び残部のガラスの一般的な石英・長石含有組成のアルカリアルミノケイ酸塩からなるガラスセラミックを製造した。この残部のガラスは、結晶化プロセス中の物品の変形を防止するのに十分な硬性を有していた。
【００２９】
典型的な実施形態を例示目的で明示してきたが、上述の記載は本開示又は添付の請求項の範囲を限定するものと見做されるべきではない。従って当業者は、本開示又は添付の請求項の精神及び範囲を逸脱することなく、様々な修正例、改変例及び代替例を実施してよい。